(57)【要約】      （修正有）【課題】繊維詰め物体に使用した際に断熱効果のみならず、高い吸放湿性も有し、保温素材として一般な衣料用途のみならず、スポーツ運動やインナーダウンなど幅広い分野で好適に使用し得る嵩高構造糸、中綿、及びそれを用いた繊維詰め物体および繊維製品の提供。【解決手段】ループを形成する鞘糸１と鞘糸２と絡合することで実質的に鞘糸を固定する芯糸２から構成され、吸放湿性が１．０％以上である嵩高構造糸である。また、嵩高構造糸は、連続的な捲縮構造を有するループを形成する鞘糸と芯糸２から構成され、芯糸２と鞘糸の絡合点が繊維軸方向に、１〜３０個／ｍｍ存在し、且つループが３次元的な捲縮構造を呈し、曲率半径が２．０〜３０．０ｍｍであることが好ましい。また、嵩高構造糸は、鞘糸全体に対し親水性繊維を１０〜９０質量％含むことが好ましい。【選択図】図１
2019157296.tif 000002
【特許請求の範囲】
【請求項１】
ループを形成する鞘糸と該鞘糸と絡合することで実質的に鞘糸を固定する芯糸から構成され、吸放湿性が１．０％以上である嵩高構造糸。
【請求項２】
連続的な捲縮構造を有するループを形成する鞘糸と芯糸から構成され、芯糸と鞘糸の絡合点が繊維軸方向に、１〜３０個／ｍｍ存在し、且つループが３次元的な捲縮構造を呈し、曲率半径が２．０〜３０．０ｍｍである請求項１記載の嵩高構造糸。
【請求項３】
鞘糸全体に対し親水性繊維を１０〜９０質量％含む請求項１または２に記載の嵩高構造糸。
【請求項４】
芯糸が弾性繊維から構成され、１０％伸長時の伸長回復率が５０％以上ある請求項１〜３いずれかに記載の嵩高構造糸。
【請求項５】
請求項１〜４いずれかに記載の嵩高構造糸で構成された、中綿。
【請求項６】
乾燥状態の嵩高性が７０００ｃｍ３／３０ｇ以上であり、かつ圧縮率は７０％以上であり、回復率は５０％以上である請求項５記載の中綿。
【請求項７】
湿潤時の嵩高低下性として、下記（１）式および下記（２）式を満足する請求項５または６記載の中綿。
（Ａ−Ｂ）／Ａ≦０．３    ・・・（１）
（Ａ−Ｃ）／Ａ≦０．２    ・・・（２）
Ａ：乾燥状態の嵩高性（ｃｍ３／３０ｇ）
Ｂ：湿潤状態（水分率５０％）の嵩高性（ｃｍ３／３０ｇ）
Ｃ：湿潤状態（水分率３５％）の嵩高性（ｃｍ３／３０ｇ）
【請求項８】
上記請求項１〜４のいずれか記載の嵩高構造糸または請求項５〜７いずれか記載の中綿を含む繊維詰め物体
【請求項９】
前記嵩高構造糸を複数含み、糸束、シート状から選択された形態を有する中綿が、側地とキルト縫いされている請求項８記載の繊維詰め物体。
【請求項１０】
吸湿発熱性が１℃以上である請求項８または９記載の繊維詰め物体。
【請求項１１】
５０％水分率から２５％水分率に到達する際の乾燥時間が５０分以下である請求項８〜１０何れか記載の繊維詰め物体。
【請求項１２】
側地が、通気度が０．８ｃｃ／ｃｍ２・秒以上、２００ｃｃ／ｃｍ２・秒以下である織編物からなる、請求項８〜１１のいずれかに記載の繊維詰め物体。
【請求項１３】
発塵性が１００個／分以下である請求項８〜１２のいずれかに記載の繊維詰め物体。
【請求項１４】
上記請求項１〜１３のいずれかに記載の繊維詰め物体が少なくとも１部に使用された繊維製品。
【発明の詳細な説明】
【技術分野】
【０００１】
本発明は、嵩高構造糸、中綿、それを用いた繊維詰め物体および繊維製品に関する。
【背景技術】
【０００２】
天然素材である羽毛、また合成繊維から成る詰め綿は一般的に、保温性衣料の充填物として広く使用されている。特に天然羽毛は、一般に水鳥の胸部から少量採取されるダウンボール（粒綿状）とフェザー（羽状）を混合して使用するものである。天然羽毛は、そのケラチン繊維からなる特異的な構造形態に由来し、しなやかな風合いに富み、体に沿いやすく優れた軽量感・保温性を発現する。このため、天然羽毛を詰め綿として用いた製品は一般ユーザーまでもがその機能を認知しており、寝装具やジャケット等の衣料品など幅広く適用されている。
【０００３】
しかしながら、自然保護の観点から水鳥の捕獲は制限があり、天然羽毛の総生産量には制約がある。更には、昨今の異常気象や疫病の発生によって、その供給量が大きく変動し、価格の高騰に加えて、不安定な供給量が問題視されつつある。また、天然羽毛の使用には、採毛、選別、消毒、脱脂等多くの工程を経るにも関わらず特有の臭い、動物アレルギーがしばしば問題になるなど、また動物愛護の観点から欧州等では天然羽毛の使用を排除する動きも出ている。このため、安定供給等が可能な合成繊維による詰め綿に注目が集まっている。
【０００４】
また、天然羽毛を使用した詰め綿は、乾燥時に保温力があるが、雨や雪によるだけでなく、汗や湿気など行動時にも発生する「濡れ」が、保温力を大きく落とすことや、天然羽毛は速乾性に欠けているため、保温力の回復が非常に悪いことは古くから知られている。このため、湿潤の時においてもある程度の保温力を発揮でき、かつ、濡れた後に優れた速乾性を有することで、保温性が低下する「濡れ」からいち早く回復させることを可能にする合繊繊維からなる詰め綿は、市場から要求されている。
【０００５】
合成繊維からなる詰め綿も検討され、特許文献１、２には、ループを形成する鞘糸と該鞘糸とを交錯することで実質的に鞘糸を固定する芯糸からなる特定の嵩高構造糸により嵩高構造糸間での絡み合い等が抑制され、高次加工における取扱性が良好で、軽量・保温性等に優れた嵩高構造糸が得られることが開示されている。
【０００６】
特許文献３には、芯糸がポリエステル系の高収縮性糸，鞘糸が単糸繊度１デニール以下のポリアミドからなる低収縮性糸で構成された芯鞘構造の混繊交絡糸条で、ループ毛羽を有する特定の高収縮嵩高加工糸がソフトなスパンタッチと高発色性を有することが開示されている。特許文献４には、仮撚加工マルチフィラメントからなる芯糸に浮糸、鞘糸が固定された、ソフトな風合いと適度なコシとを有し、継続使用した場合であっても嵩高性が維持されるタスラン加工糸が開示されている。
【０００７】
また、合成繊維からなる中綿は、多数のものが提案されている。特許文献５、６には、花糸を芯糸で一体化した、嵩高で耐洗濯性に優れた長繊維詰め物体が開示され、鞘糸を芯糸で一体化した長繊維中綿と側地とが縫製され、一体化している中綿製品が開示されている。
【先行技術文献】
【特許文献】
【０００８】
【特許文献１】国際公開第２０１７／１４２４１号
【特許文献２】特開２０１７−１９７８５７号公報
【特許文献３】特開平６−２４０５３０号公報
【特許文献４】特開２０１７−８２３４９号公報
【特許文献５】特開２０１２−６７４２９号公報
【特許文献６】特開２０１２−６７４３０号公報
【発明の概要】
【発明が解決しようとする課題】
【０００９】
しかしながら、これら天然羽毛や合繊繊維からなる中綿を使用した保温製品には、保温性以外の訴求点が乏しく、例えば、スポーツやインナーダウンに必要となる吸湿発熱などの機能性に関する提案が、残念ながら、まだ非常に少ないのが現状である。特許文献１、２、４に具体的に開示された嵩高構造糸はポリエチレンテレフタレート繊維で構成されており、吸放湿性の点では改良の余地があった。また、特許文献３に開示の芯鞘構造糸は、混繊交絡糸中の高収縮糸を収縮させることにより芯鞘構造を形成するものであり、芯糸は鞘糸を実質的に固定するような絡合が生じるものではなかった。
【００１０】
また、特許文献５，６記載に具体的に開示された長繊維詰め綿は、吸放湿性に劣るものしか得られず、結果として吸湿発熱効果を発揮できる機能性中綿は開示されていない。
【００１１】
そこで本発明は、繊維詰め物体に使用した際に断熱効果のみならず、高い吸放湿性も有し、保温素材として一般な衣料用途のみならず、スポーツ運動やインナーダウンなど幅広い分野で好適に使用し得る嵩高構造糸、中綿、及びそれを用いた繊維詰め物体および繊維製品を提供することを課題とする。
【課題を解決するための手段】
【００１２】
上記課題は、以下の手段により達成される。
（１）ループを形成する鞘糸と該鞘糸と絡合することで実質的に鞘糸を固定する芯糸から構成され、吸放湿性が１．０％以上である嵩高構造糸。
（２）連続的な捲縮構造を有するループを形成する鞘糸と芯糸から構成され、芯糸と鞘糸の絡合点が繊維軸方向に、１〜３０個／ｍｍ存在し、且つループが３次元的な捲縮構造を呈し、曲率半径が２．０〜３０．０ｍｍである（１）記載の嵩高構造糸。
（３）鞘糸全体に対し親水性繊維を１０〜９０質量％含む（１）または（２）に記載の嵩高構造糸。
（４）芯糸が弾性繊維から構成され、１０％伸長時の伸長回復率が５０％以上ある（１）〜（３）いずれかに記載の嵩高構造糸。
（５）（１）〜（４）いずれかに記載の嵩高構造糸で構成された、中綿。
（６）乾燥状態の嵩高性が７０００ｃｍ３／３０ｇ以上であり、かつ圧縮率は７０％以上であり、回復率は５０％以上である（５）記載の中綿。
（７）湿潤時の嵩高低下性として、下記（１）式および下記（２）式を満足する（５）または（６）記載の中綿。
（Ａ−Ｂ）／Ａ≦０．３    ・・・（１）
（Ａ−Ｃ）／Ａ≦０．２    ・・・（２）
Ａ：乾燥状態の嵩高性（ｃｍ３／３０ｇ）
Ｂ：湿潤状態（水分率５０％）の嵩高性（ｃｍ３／３０ｇ）
Ｃ：湿潤状態（水分率３５％）の嵩高性（ｃｍ３／３０ｇ）
（８）上記（１）〜（４）のいずれか記載の嵩高構造糸または（５）〜（７）いずれか記載の中綿を含む繊維詰め物体。
（９）前記嵩高構造糸を複数含み、糸束、シート状から選択された形態を有する中綿が、側地とキルト縫いされている（８）記載の繊維詰め物体。
（１０）吸湿発熱性が１℃以上である（８）または（９）記載の繊維詰め物体。
（１１）５０％水分率から２５％水分率に到達する際の乾燥時間が５０分以下である（８）〜（１０）何れか記載の繊維詰め物体。
（１２）側地が、通気度が０．８ｃｃ／ｃｍ２・秒以上、２００ｃｃ／ｃｍ２・秒以下である織編物からなる、（８）〜（１１）いずれかに記載の繊維詰め物体。
（１３）発塵性が１００個／分以下である（８）〜（１２）のいずれかに記載の繊維詰め物体。
（１４）上記（１）〜（１３）のいずれかに記載の繊維詰め物体が少なくとも１部に使用された繊維製品。
【発明の効果】
【００１３】
本発明の嵩高構造糸は、吸放湿性が１．０％以上を有することで、繊維詰め物体に使用した際に断熱効果のみならず、高い吸放湿性も有し、保温素材として一般な衣料用途のみならず、スポーツ運動やインナーダウンなど幅広い分野での適用が可能となる。
【００１４】
さらに、芯糸を構成する繊維として弾性繊維を使用することで、体への追随性が一層に高まり、衣料のみならず、登山など過度な運動や、寝袋などストレッチに要する用途にも適用可能となる。
【図面の簡単な説明】
【００１５】
【図１】本発明の嵩高糸の一例の概略側面図である。
【図２】３次元的な捲縮構造を説明するための模擬図である。
【図３】本発明の嵩高糸の製造方法の一例を模式的に示す概略工程図である。
【図４】本発明の嵩高糸の製造方法における圧空の噴射角度を説明するための模擬図である。
【図５】本発明の紡糸口金の形状の一例である。
【発明を実施するための形態】
【００１６】
以下、本発明の嵩高構造糸、中綿、それを用いた繊維詰め物体および繊維製品について説明する。
【００１７】
以下、本発明について、望ましい実施形態と共に詳述する。
【００１８】
本発明の嵩高構造糸は、ループを形成する鞘糸と該鞘糸と絡合することで実質的に鞘糸を固定する芯糸から構成され、吸放湿性が１．０％以上であることが特徴である。
【００１９】
ここで言う、吸放湿性とは、嵩高構造糸を約１ｇ採取し４０℃×９０％ＲＨの環境雰囲気にて、２４時間放置した後の質量（Ｗ１）を求め、次に２０℃×６５％ＲＨの環境雰囲気にて、２４時間放置した後の質量（Ｗ２）を求め、次に１０５℃の乾燥機にて、２時間放置し、試料の絶乾質量（Ｗ３）を求め、以下の式を用いて吸放湿性を求める。
ＭＲ１（吸湿）＝（Ｗ１−Ｗ３）／Ｗ３×１００
ＭＲ２（放湿）＝（Ｗ２−Ｗ３）／Ｗ３×１００
吸放湿性＝ＭＲ１（吸湿）―  ＭＲ２（放湿）
【００２０】
本発明において上記吸放湿性が１．０％以上であることで、後述する吸湿発熱性が１℃以上に達することが可能となる。吸放湿性の上限は特に設けていないが、１０％以下とすることで、吸湿率が放湿率より大きく上回ることがなく、中綿製品として着用（使用）する場合、ムレ感などを感じることがなく好ましい。より好ましいのは、２〜９％である。
【００２１】
芯糸、鞘糸に用いられる繊維としては、嵩高加工糸としたときに吸放湿性が本発明で規定する範囲をみたす限り特に制限はないが、合成繊維、半合成繊維。再生繊維等を用いることができる。
【００２２】
ここで言う合成繊維とは、合成ポリマーからなる繊維のことを言い、溶融紡糸や溶液紡糸などで製造した合成繊維を指す。このポリマーのうち、溶融成形が可能な熱可塑性ポリマーは溶融紡糸法により繊維化することができ、生産性高く繊維を製造することができるため、本発明に好適に用いられる。
【００２３】
ここで言う熱可塑性ポリマーとしては、例えば、ポリエチレンテレフタレートあるいはその含有体、ポリエチレンナフタレート、ポリブチレンテレフタレート、ポリトリメチレンテレフタレート等の芳香族ポリエステル、ポリ乳酸等の脂肪族ポリエステル等のポリエステル、ポリプロピレン等のポリオレフィン、ポリカーボネート、ポリアクリレート、ポリアミド、熱可塑性ポリウレタンなどの溶融成形可能なポリマーが挙げられる。これ等の熱可塑性ポリマーのうち、ポリエステルやポリアミドに代表される重縮合系ポリマーは結晶性ポリマーであり、融点が高いため後工程、成形加工及び実使用の際に比較的高い温度で加熱された場合でも劣化やヘタリがなく好適である。この耐熱性という観点では、ポリマーの融点が１６５℃以上であると良好であり好ましい。
【００２４】
上記半合成繊維としては、アセテート、トリアセテート等が挙げられる。
【００２５】
上記再生繊維としては、レーヨン、キュプラ、ポリノジックなどセルロース系繊維等が挙げられる。
【００２６】
本発明に用いるポリマーには、酸化チタン、シリカ、酸化バリウムなどの無機質、カーボンブラック、染料や顔料などの着色剤、難燃剤、蛍光増白剤、酸化防止剤、あるいは紫外線吸収剤などの各種添加剤をポリマー中に含んでいても良い。
【００２７】
嵩高構造糸の吸放湿性は、その構成繊維の少なくとも１部に親水性繊維を用いることで調整することが可能である。親水性繊維とは、分子構造中に水と親和性（なじみ）の高い水酸基などの親水性基を持ち、吸湿・吸水・拡散性に富んだ繊維を指す。このように親水基を持つ親水性繊維は、一般的に雰囲気の湿度変化により、吸湿、放湿することができ、いわゆる吸放湿性を有する。このような親水性繊維として、具体的には吸放湿性が１％以上の繊維を通常使用することができ、好ましくは２％以上、より好ましくは３％以上である。上限としては通常８％程度である。嵩高構造糸の吸放湿性を本発明で規定する範囲とするために、その繊維が有する吸放湿性を鑑み、用いる繊維の種類と含有量を調整する。この親水性繊維は鞘糸、もしくは、鞘糸の一部に用いることが好ましい。
【００２８】
ここで言う親水性繊維としては、水酸基を含むアセテートのような半合成繊維や、レーヨン、キュプラのような再生繊維や、アミノ基を有するポリアミド繊維で、１．０％以上の吸放湿性をもつことが好ましい。あるいは、繊維それ自体の性質として１．０％以上の吸放湿性を持つなら、そのような繊維を使用してもかまわない。親水性繊維の具体例としては、ポリアミドなど親水性のアミノ基をもつ合成繊維や、レーヨン、キュプラなどセルロース系の再生繊維や、アセテートなど半合成繊維が挙げられ、これらは１種又は２種以上で用いることができる。中でも、製造の容易さや安価で入手が容易な観点からは、ポリアミド繊維が好ましい。ポリアミド繊維としては、嵩高構造糸の吸放湿性を１．０％以上とすることができれば、特に限定しないが、ナイロン６、ナイロン６６を主成分とするポリアミド繊維が好ましく挙げられる。さらに吸湿性を高めるために、吸湿性の高いポリビニルビロリドン（ＰＶＰ）やポリエチレングリコール（ＰＥＧ）あるいはこれらの誘導体等を共重合したり、含有させたりすることは、より好ましい。
【００２９】
上記親水性繊維の含有量は鞘糸全体に対し、吸放湿性を１．０％以上に達成するとの観点から１０質量％以上であることが好ましい。嵩高構造糸が優れた吸放湿性を有し、かつ嵩高性にも優れる点から、鞘糸には他の繊維を併用することが好ましい。他の繊維を併用する場合、親水性繊維の上限としては９０質量％以下とすることが好ましい。なかでも、１０〜９０質量％であることが好ましく、２０〜８０質量％であることがより好ましい。
【００３０】
鞘糸を占める親水性繊維の含有量が上記範囲にあることで、優れた吸放湿性を確保でき、また、９０質量％以下とすることで、吸湿率が放湿率より大きくなりすぎず、中綿製品として着用（使用）してもムレ感などを感じにくくなり、かつ嵩高性にも優れるので好ましい。
【００３１】
本発明の嵩高構造糸は、連続的な捲縮構造を有するループを形成する鞘糸と芯糸から構成され、芯糸と鞘糸の絡合点が１〜３０個／ｍｍであることが好ましい。これにより、空気を閉じ込めやすい３次元構造になり、繊維本来の吸湿効果をいっそう高めることができる。
【００３２】
さらに、鞘糸は、ループが３次元的な捲縮構造を有する繊維を含むことが好ましい。捲縮形状による繊維の単糸が立体構造となり、空気に触れやすくなるため、放湿効果を高めることができる。この３次元的な捲縮構造としては、スパイラル構造を有することが好ましい。
【００３３】
上記のようなループが３次元的な捲縮構造を呈する繊維を用いる場合、捲縮構造を有するループの曲率半径が２．０〜３０．０ｍｍであることが適度な立体構造を有する点で好ましい。ここで言うスパイラル構造のようの３次元的な捲縮構造を呈する繊維の曲率半径とは、デジタルマイクロスコープ等によって２次元的に観察される画像において、図２においてスパイラル構造等の３次元的な捲縮構造を有した繊維が形成する３次元的な捲縮３に２箇所以上で最も多く内接する真円の半径に相当する。加工糸から無作為に選出した１０箇所において、各々１０本以上の単糸を採取し、それぞれの単糸をデジタルマイクロスコープ等で捲縮形態が確認できる倍率で観察することで、計１００本の単糸をミリメートル単位で小数点第２位までを測定する。これ等の測定値の単純平均を算出し、小数点第２位以下を四捨五入した値を本発明の３次元的な捲縮構造の曲率半径とした。
【００３４】
該曲率半径においては、２．０ｍｍから２０．０ｍｍであることがより好ましく、係る範囲であれば鞘糸からなる大ループがバネのような捲縮を有していることを意味する。このため、嵩高糸の断面方向の圧縮に対して、適度な反発感を有しつつも、鞘糸が点で接触することになり、非常に心地のよい嵩高性を奏でることとなる。更に、本発明の効果を良好に発揮する範囲としては、３．０ｍｍから１５．０ｍｍであることが特に好ましい。係る範囲においては、長期的な耐久性についても問題なく、繰り返し圧縮回復が加わる衣料用途、特に過酷な環境下で使用されるスポーツ衣料に適用すると、本発明の効果が有効に作用する。
【００３５】
このような曲率半径を有する鞘糸は鞘糸全体に対し９０〜１０質量％を含むことが好ましく、ポリエステル繊維を含むことが、ループの曲率半径２．０ｍｍ〜３０．０ｍｍを維持する点から好ましい。
【００３６】
なかでも鞘糸として、親水性繊維を鞘糸全体の１０〜９０質量％含み、かつループが３次元捲縮形態を呈し、曲率半径が２．０〜３０．０ｍｍである繊維が鞘糸全体の１０〜９０質量％を含むことが嵩高加工糸の吸放湿性や、嵩高構造糸を中綿に用いたとき、中綿が濡れた時でも優れた嵩高性を維持する特性を高レベルでバランスできる点から特に好ましい。
【００３７】
特に上記ループが３次元捲縮形態を呈し、曲率半径が２．０〜３０．０ｍｍである繊維としてポリエチレンテレフタレート等のポリエステル系繊維を用いることが上記効果をいっそう顕著に発揮し得る点から好ましい。
【００３８】
つまり、嵩高構造糸の吸放湿性は、上記のように用いる繊維の種類の選択と含有量、絡合点の数で代表される絡合頻度、鞘糸の構造等を適宜制御することにより、所望の範囲に調整することが可能である。
【００３９】
本発明の嵩高構造糸は、図１に例示される通り、ループを形成する鞘糸１（図１の１−１）、親水性繊維である鞘糸２（図１の１−２）と絡合することで実質的に糸を固定する芯糸３から構成されている。鞘糸１、２と芯糸２の絡合する点を絡合点といい、該絡合点は、本発明の特徴である糸からなるループの自立を支えるという役割があり、ある程度の周期で存在した方が好適である。
【００４０】
上記のように芯糸に鞘糸を絡合させる方法としては、本発明の嵩高構造糸が得られる限り特に制限はないが、ノズルを用いて絡合させることが好ましい。特にノズルの種類については、限定されない。例えば、後述するサンクションノズルを用い、ノズル内で糸条を走行させ、さらにサクションノズルにより吸引された糸条をノズル外で旋回させることにより、鞘糸が芯糸の周りに巻き付くように絡合形態を形成することが好ましい。一般的なインターレースノズルやタスランノズルを使用する場合、ノズル内で糸条の撹拌、開繊および交絡効果が付与され、絡合数の制御をしにくくなる傾向にある。
【００４１】
また、このようにノズル外で糸条を旋回させることにより、過剰に供給された側の糸（鞘糸）が外層に大ループを形成した嵩高糸を形成することができる。
【００４２】
嵩高糸の製造プロセスにおいては、後述する流体加工においては、いわゆるストレートな繊維であるものの、鞘糸による大ループを形成した後に、熱処理を施すことによって３次元的な捲縮が発現する繊維、いわゆる潜在捲縮繊維を３次元的な捲縮を有する鞘糸として好ましく用いることができる。流体加工時に繊維がストレートであると、ノズルなどで糸詰まりなどを起こすことなく、糸条が安定的に走行しやすい。さらに、流体加工時に繊維がストレートであると、本発明の大ループを形成させることにおいても、芯糸と鞘糸の旋回が効率的に行われることとなり、加工糸の繊維軸方向において、大ループが非常に均質に形成される。加工糸を使用したポリマーの結晶化温度を目安に、この大ループが外層に形成された加工糸を熱処理することで、加工糸は３次元的な捲縮を発現し、本発明において特に好ましい態様の嵩高構造糸となる。この糸の３次元的な捲縮は、加工糸の円周方向及び断面方向のいずれにも良好な嵩高性を発現するものであり、求める特性に応じて、適度に制御することが好適である。
【００４３】
上記潜在捲縮繊維は、熱処理前にストレートの形態であり、熱処理後に、捲縮が発現する。例えば、糸が紡糸口金から吐出後、過剰な冷却風などで強制的に片側を冷却することや、あるいは延伸時に加熱ローラ等で過剰に片側を熱処理することは、繊維の断面方向で結晶の構造差が生まれるため、熱処理により捲縮が生じやすいので好ましい。かかる紡糸時の冷却風の速度は、３０ｍ／ｍｉｎ以上であれば、本発明の流体加工糸のループを形成する鞘糸の曲率半径３０ｍｍ以下となるので、紡糸時の冷却風の速度が３０ｍ／ｍｉｎ以上であることは好ましい。一方、紡糸時の冷却風の速度は１００ｍ／ｍｉｎを超えると、糸揺れが発生し、糸切れなど操業性悪化の一因となるため、紡糸時の冷却風の速度が１００ｍ／ｍｉｎを超えることは好ましくない。
【００４４】
本発明の嵩高構造糸のループに使用する親水性繊維が、上記の３次元的な捲縮構造を有する場合、有さない場合でも、同様に本発明の効果を発揮することができるため、特に限定しない。
【００４５】
また、本発明の嵩高構造糸の芯糸として、ポリウレタン系合成繊維や、サイドバイサイド複合繊維のような弾性繊維を用いることにより、嵩高構造糸にストレッチ性を付与することができる。
【００４６】
上記弾性繊維としては、嵩高構造糸の１０％伸長時の伸長回復率として、５０％以上を達成し得るものを選択することが好ましい。ここで言う伸長回復率とは、オリエンテック社製引張試験機テンシロンＵＣＴ−１００型を用い、評価することができる。すなわち、引っ張り試験機を用い、嵩高構造糸の試料長２０ｃｍ、引張速度１００％／分の条件で１０％伸長させたあと、１分間放置し、同速度で元の試料長の位置まで回復させる。この操作を１０回繰り返し、この際の応力−ひずみ曲線を記録しておき、１０％伸長時の長さ（Ｓ０）、応力が０となったときの長さ（Ｓ１）を求め、下記式により伸長回復率を求める。同操作を水準毎に５サンプルについて評価し、得られた結果の単純平均値を求め、小数点第一位を四捨五入した値である。
伸長回復率（％）＝（Ｓ０−Ｓ１）／Ｓ０×１００
（Ｓ０：１０％伸長時の長さ、Ｓ１：応力が０となった時の長さ）
【００４７】
ここで言う伸長回復率が高ければゴム弾性変形に近くなり、優れたストレッチ性を示す素材ということになる。本発明の嵩高構造糸を用いた中綿は、特にスポーツや、インナーダウンなど体の動きに追随するストレッチ用途で、その効果を存分に発揮することができる。該伸長回復率が５５％以上にあれば、あらゆる体の動きに対応できることでき、より好ましい。伸長回復率の上限は特に設けてないが、１００％を超えると、加工糸製造時の糸切れが増え、ロス増になるため本発明における実質的な上限は１００％である。
【００４８】
本発明の嵩高構造糸において、１０％伸長時の伸長回復率が５０％以上のストレッチ性を発現させるためには、芯糸が伸長回復に優れる弾性繊維を用いることが好ましい。
【００４９】
ここでいう弾性繊維としては、１０％伸長時の伸張回復率が５０％以上であれば、特に限定しないが、ポリトリメチレンテレフタレート（ＰＰＴ長繊維）、または主成分として少なくともポリトリメチレンテレフタレート（ＰＰＴ長繊維）、ポリブチレンテレフタレート共重合体（例えばポリブチレンテレフタレートとポリアルキレングリコールとのブロック共重合体）などのポリエステルエラストマーおよび熱可塑性ポリウレタンを含む繊維が挙げられる。特に、伸長状態で着用した場合において、着用快適性のために締め付け感が極力少なくして柔らかい触感が得られる観点では、熱可塑性ポリウレタンや、取扱性までを考慮するとポリエステルエラストマーからなる繊維であることがより好ましい。ストレッチ性を発現し易い観点からはポリウレタン合成繊維が特に好ましい。
【００５０】
本発明の嵩高構造糸においてこれを構成する繊維の単糸繊度は、本発明の目的効果を鑑みると、芯糸、鞘糸とも３．０ｄｔｅｘ以上であることが好ましい。上限は特に設けないが、１５ｄｔｅｘを超えると中綿としては風合いが硬い傾向があり、好ましくない。４．０ｄｔｅｘから１４ｄｔｅｘであることが好ましい。
【００５１】
かくして得られる嵩高構造糸は、優れた嵩高性を有することから詰め物体等に用いる中綿等に好適に用いることができる。このような中綿は、詰め綿としたときにそこに含まれる嵩高構造糸が互いに適度な反発性を有する。この反発性は繊維同士に空間をもたらす、つまり沢山な微細の空気層を作ることができるので、反発性は軽量感、引いては保温性にも寄与する。
【００５２】
更に、３次元的な捲縮構造を有する嵩高構造糸は、詰め綿の内部にさらに沢山の微細な空間を作ることができる。それは、特にループを形成する鞘糸に曲率半径が２〜３０ｍｍである３次元的な捲縮構造を有する繊維を用いた嵩高構造糸を中綿に用いると、初期の嵩高性はもとより、嵩高構造糸断面方向において放射状に鞘糸が開繊した状態を経時的に維持できる（図１）。放射状に開繊した鞘糸のバネのような挙動は、ストレートなフィラメントを用いる場合に比較して特に顕著である。加えて、本発明の放射状に開繊した鞘糸のバネのような挙動は、鞘糸同士がお互いに反発することにより生まれるものであり、３次元的な捲縮を有した鞘糸同士がお互いに支え合うことによって鞘糸のヘタリを大幅に抑制できる。また、雨や汗など、水に濡れた際にも、その３次元的な捲縮構造が、適正なヤング率も有しているため、バネのような剛性挙動を表すことで、濡れても顕著に嵩高性が低下しにくい効果を奏する。つまり、水に濡れても詰め綿としては嵩高性が高度に維持されるため、微細な空間を沢山含むことで、保温性も維持される。さらにその３次元的な捲縮構造は、詰め綿の中の水滴が流動しやすいので、水切り性にも良い。後述の通り湿潤時の嵩高性や乾燥速度に非常に優れるものであり、詰め物体として様々な用途において使用する際には非常に優れた特性を有する。
【００５３】
ヤング率は、糸のしなやかさを表すものであるため、該嵩高糸からなる詰め綿のしなやかさ、つまり圧縮弾性を表すものとなる。ヤング率が８Ｇｐａ以上であると、糸が柔らかすぎることがなく、顕著に優れた嵩高性を発揮する。ヤング率が１３Ｇｐａ以下であると、嵩高構造糸が適度な柔軟性を有し、中綿としての圧縮弾性も適切で、しなやかさを有するので好ましい。さらに、ヤング率が８〜１２Ｇｐａであることが好ましい。
【００５４】
このような嵩高構造糸は、繊維の高付加価値化などを目的として加工された加工糸を応用することでも得られるが、前述する3次元的な捲縮構造をもつ繊維と親水性繊維を流体加工ノズルなどにより混繊させることで、嵩高性を有した芯鞘構造をもつ嵩高糸を製造する手法で得られた嵩高糸を用いることが特に好ましい。
【００５５】
本発明の嵩高構造糸を用いた中綿は、好ましい態様において後述する測定法で測った嵩高性が、７０００ｃｍ３／３０ｇ以上、かつ圧縮率７０％以上、回復率５０％以上を達成することも可能である。さらに好ましい態様においては７５００ｃｍ／３０ｇ、圧縮率７５％以上、回複率５５％を達成することも可能である。これにより、より優れた軽量感、よりしなやかな風合いを達成することができる。また、嵩高糸の生産性および詰め綿の充填効率を考慮すると、嵩高性は１３１２０ｃｍ３／３０ｇ以下が特に好ましい。また、圧縮率の上限は実用面の点から９８％以下であることが好ましい。さらに回復率も同様に実用面の点からから９５％以下であることが好ましい。
【００５６】
本発明に用いる中綿の形態は、短繊維を主体とした球状或いは放射状の粒綿、繊維ウェブ、シート状の綿、長繊維を主体とした嵩高構造糸の形態を採用することができる。これ等の中綿のなかでも、前述した基本特性に加え、長時間の使用や実使用において想定される湿潤時での使用などに有効な特性を有することから長繊維を主体とした嵩高糸が好ましい。
【００５７】
本発明の嵩高構造糸からなる中綿は、沢山の水分を含有しても、つまり雨に濡れた時やスポーツなどで汗がかいたりすることで水分が中綿に浸透した場合においても、嵩高が低下しない点で好ましい特性を有する。好ましい態様においては、嵩高低下性は下記（１）式および下記（２）式を満たすことができる。
（Ａ−Ｂ）／Ａ≦０．３    ・・・（１）
（Ａ−Ｃ）／Ａ≦０．２    ・・・（２）
Ａ：乾燥状態の嵩高性（ｃｍ３／３０ｇ）
Ｂ：湿潤状態（水分率５０％）の嵩高性（ｃｍ３／３０ｇ）
Ｃ：湿潤状態（水分率３５％）の嵩高性（ｃｍ３／３０ｇ）
【００５８】
ここで言う乾燥状態は、絶乾状態ではなく、繊維の公定水分率に達した時の状態を指す。一般的に、温度２０℃、湿度６５％の環境に４８時間を放置すれば、繊維の公定水分率に到達することができる。ポリエステルの場合は、公定水分率は０．３％である。
【００５９】
さらに好ましい態様においては、繰り返し５回洗濯後の中綿を評価したときの乾燥状態の嵩高性が６５００ｃｍ３／３０ｇ以上を達成することも可能であり、さらには湿潤時の嵩高低下性が下記を満足することも可能である。
（Ａ−Ｂ）／Ａ≦０．３    ・・・（１）
（Ａ−Ｃ）／Ａ≦０．２    ・・・（２）
Ａ：繰り返し５回洗濯後の乾燥状態の嵩高性（ｃｍ３／３０ｇ）
Ｂ：湿潤状態（水分率５０％）の嵩高性（ｃｍ３／３０ｇ）
Ｃ：湿潤状態（水分率３５％）の嵩高性（ｃｍ３／３０ｇ）
ここで水分率（％）は以下の式で表される。
水分率（％）＝（Ｗ１−Ｗ０）／Ｗ０×１００％
Ｗ１：湿潤時の重さ（ｇ）
Ｗ０：乾燥時の重さ（ｇ）
【００６０】
洗濯法は後に示す方法で行う。
【００６１】
なお、実使用時においては、中綿を含む製品を洗濯する際に、細かいメッシュ状のネットを使用することや、織編み物からなる側地を使用することは好適である。洗濯、特に脱水の際に詰め綿が外に露出しないような組織のものであれば特に限定しないが、詰め綿が露出しにくい観点からは、織編み物からなる側地の使用はより好適である。
【００６２】
本発明の中綿は、乾燥状態に比べ、湿潤の状態でも、嵩高糸の３次元構造が維持され、嵩高性の低下率が少ないことを見出した。登山など、過酷なスポーツで濡れても、嵩高性が低下しにくい。ここで言う嵩高性は保温性と正比例する。つまり、嵩高性が高いことは、詰め物体中のデッドエアー（動かない空気）が多く、空気の熱伝導率が低いため、保温性も高いことを意味する。
【００６３】
ここで言う乾燥状態は、本発明の詰め物体を温度２０度、湿度６５％の環境に４８時間放置した後の状態を指す。
【００６４】
本発明では、５０％水分率の嵩高低下性が０．３未満であることが好ましい。より好ましいのが０．２８未満である。嵩高低下性の下限は特に設定していないが、嵩高性をつかさどる鞘糸の３次元構造に水分が全て行き届くことがないことを考えると、嵩高低下性が０．０５以上であることが好ましい。
【００６５】
一方、３５％水分率の嵩高低下性が０．２未満であることが好ましい。嵩高低下性の下限は特に設定していないが、嵩高性をつかさどる鞘糸の３次元構造に水分が全て行き届くことがないことを考えると、嵩高低下性が０．０５以上であることが好ましい。
【００６６】
中綿の嵩高性は保温性と大きく関係していることは周知の事実であるが、本発明では、中綿が湿潤の状態でも、嵩高性の低下を軽減し、つまり濡れた時でも保温性を発揮できる。
【００６７】
嵩高性をつかさどる鞘糸は芯糸に絡合し、ループ形状を形成し、さらに好ましい態様においては３次元的な捲縮構造を有する繊維を鞘糸に用いており、前述したように、鞘糸のループが放射状に開繊することにより、好ましい態様においては３次元的な捲縮構造における捲縮のサイズが、ミリオーダー（１０−３ｍ）であることにより、水分の出入りがしやすく、湿潤状態、例えば５０％水分率、３５％水分率の状態でも、水分を含まない微細な空間が残り、保温性の維持に大きく貢献することができる。
【００６８】
嵩高性をつかさどる鞘糸は３次元的な捲縮構造を有しており、部分的に破断することなく、連続的なループを形成していることが好ましい。本発明における３次元的な捲縮構造とは、図２に例示されるようなフィラメントの単糸のスパイラルな構造であり、３次元的な捲縮３を有していることを意味する。
【００６９】
この３次元的な捲縮の評価は、加工糸から無作為に選出した１０箇所において、各々１０本以上の単糸を採取し、それぞれの単糸をデジタルマイクロスコープ等で捲縮形態が確認できる倍率で観察することで評価できる。この画像において、観察される単糸がらせん状に旋回した形態を有している場合には、３次元的な捲縮構造を有していると判定し、ストレートな形態の場合には捲縮構造を有していないと判定する。なお、曲率半径等の評価は、観察されたうち、3次元的な捲縮構造を有する鞘糸を選択し、評価する。
【００７０】
本発明をより効果的にするには、この３次元的な捲縮構造を有する繊維として従来のサイドバイサイド複合繊維や中空繊維のような一般的な製法で採取された潜在捲縮糸を用いることが好適である。
【００７１】
上記嵩高構造糸または、それを用いた中綿は、側地に詰めるなどして、繊維詰め物体とすることが好適である。
【００７２】
該嵩高構造糸からなる中綿は、１本１本を側地に挿入することも可能であるが、充填形態として、数本から数十本の糸束とする形態や横並びにしてシート状物とすることが好ましい。このシート状物とした際には、側地への充填が簡易であり、充填量を用途に応じて調整しやすいため、薄地の軽量・保温素材になり、さらに側地から抜けることがなく、不必要に縫製を施す必要がない。このため、繊維製品の形態に制約がなく、複雑なデザインなども可能となり、本発明を実施するにあたり、特に好ましい形態として挙げることができる。
【００７３】
本発明の嵩高構造糸は、中綿としては使用する前までにシリコーン系油剤を均一に付着させることが好ましい。ここで付着させるシリコーンは、熱処理するなどして適度に架橋をさせることで、鞘糸及び芯糸にシリコーンの皮膜を形成させると良い。
【００７４】
ここで言うシリコーン系油剤とは、ジメチルポリシロキサン、ハイドロジエンメチルポリシロキサン、アミノポリシロキサン、エポキシポリシロキサン等が該当し、これ等を単独あるいは混合することで使用すると良い。また、嵩高糸に均一に皮膜を形成するという観点から、シリコーン付着の目的を損なわない範囲で、分散剤、粘度調整剤、架橋促進剤、酸化防止剤、防燃剤及び静電防止剤を含有させることができる。
【００７５】
このシリコーン系油剤はストレートであっても、水性エマルジョンとして使用することもできるが、油剤の均一付着という観点では、水性エマルジョンとして使用することが好適である。シリコーン系油剤は、油剤ガイド、オイリングローラーまたはスプレーによる散布を利用して、質量比で嵩高糸に対して０．１〜５．０質量％付着できるように処理することが好適である。その後任意の温度及び時間で乾燥し、架橋反応させることが好ましい。
【００７６】
このシリコーン系油剤は、複数回に分けて付着させることも可能であり、同じ種類のシリコーンあるいは種類の異なるシリコーンを分けて付着させることで強固なシリコーン皮膜を積層させることも好適である。前述した処理により、嵩高糸にシリコーンの皮膜を形成させることで、嵩高糸の滑り性、触感が増し、本発明の効果を更に引き立たせることができる。
【００７７】
本発明の繊維詰め物体に使用された側地は、特に限定しないが、織物でもよいし、編み物でもよい。側地は片面が織物で、片面が編み物の組合せでも良い。側地には本発明の目的の一つである保温性を達成するために、密度の高い織物を使用すると好ましい。織物密度の限定は特にないが、ヨコ糸密度とタテ糸密度の合計であるカバーファクターが１５００以上であれば、空気を遮断する効果がより発揮でき、より好ましい。上限としては、特に制限はないが、嵩高構造糸の吸放湿性が顕著に活かされることから３０００以下であることが好ましい。さらに、より好ましい範囲は１７００〜２７００であること。
【００７８】
本発明では、側地と中綿がキルト縫いされていることを特徴とする繊維詰め物体であることが好ましい。キルト縫いの方式には特に限定しない。詰め綿の長手方向がキルト内に平行に並べてもよいし、キルト縫いの方向に対し垂直に並べても良く、この場合には並べた詰め綿をキルト縫いの縫い目で固定することができ、詰め物体中での嵩高構造糸の偏在を防ぐことができる。また、詰め綿の両端、またその中間の任意の部分をキルト縫いで縫われることも好ましい。このようにすると、濡れた時や、洗濯時に詰め綿の偏りがさらに改善される。
【００７９】
本発明の繊維詰め物体は、その好ましい態様において、吸湿発熱性が１℃以上を達成することが可能である・前述したように、芯糸と絡合して鞘糸がループを形成することにより、さらにはループを構成する鞘糸の一部には３次元的な捲縮構造をもつことにより、該ループに閉じ込められた空気層、いわゆるデッドエアーによって、断熱効果を発揮することにより保温性が得られることとなる。また、鞘糸の一部に親水性繊維を含ませることで、空気に含まれる水分子が親水性繊維に吸着された後、気体状態時の運動エネルギーが熱エネルギーに変化する際に、その熱エネルギーが周りのループに閉じ込められ、吸湿発熱性を１℃以上とすることが可能である。より好ましい態様に置いては吸湿発熱性を２．０以上とすることが可能である。上限としては特に限定はないが、温度が上昇しすぎで、逆に蒸れ感などを感じ、着心地が悪い点から５．０℃以下が好ましいである。
【００８０】
また、本発明の中綿および側地から構成された繊維詰め物体の５０％水分率から２５％水分率に到達する際の乾燥時間が５０分以下であることが好ましい。本発明の中綿に使う嵩高構造糸の３次元的な捲縮構造を有する繊維を用いる場合、そのサイズをミリオーダー（１０−３ｍ）とすることにより、水分の出入りがしやすいため、乾燥速度も非常に早いものとなる。優れた速乾性は保温性が低下する激しい濡れからいち早く回復させることが可能にする。
【００８１】
ここで言う乾燥速度は、本発明の繊維詰め物体が５０％水分率から２５％水分率に到達した時の時間である。
【００８２】
上記中綿に使う嵩高構造糸が、ミリオーダー（１０−３ｍ）サイズの３次元的な捲縮サイズを持つことで、乾燥速度が特に大きく改善されるが、具体的に、５０％水分率から５％水分率に到達するのに、４５分以下かかることが好ましい、つまり、１．０％（水分率）／分以上であることが好ましい。
【００８３】
上記中綿に使用する高嵩構造糸として長繊維を用いる場合には、天然羽毛のように微細な粉塵を出さないため、織物や編み物など幅広い密度の側地を使用することが可能である。特に、好ましい側地は通気度が０．８ｃｃ／ｃｍ２・秒以上であることが好ましく、より好ましくは１．０ｃｃ／ｃｍ２・秒以上である生地である。
【００８４】
上記中綿および通気度０．８ｃｃ／ｃｍ２・秒以上であることが好ましく、より好ましくは１．０ｃｃ／ｃｍ２・秒以上である側地から構成された繊維詰め物体であることは、発塵性が非常に少ない点で好ましい。上限としては２００ｃｃ／ｃｍ２・秒以下であることが好ましい。このような通気度を有することにより後述する測定方法で、発塵性が１００個／分以下を達成し得ることから好ましい。
【００８５】
本発明の繊維詰め物体は、それを少なくとも１部に使用された繊維製品であることが好ましい。ここで言う繊維製品は、一般衣料から、スポーツ衣料、衣料資材、カーペット、ソファー、カーテンなどのインテリア製品、カーシートなどの車輌内装品、化粧品、化粧品マスク、ワイピングクロス、健康用品などの生活用途やフィルター、有害物質除去製品などの環境・産業資材用途に使用することができる。
【００８６】
特に本発明の繊維詰め物体は、湿潤時の保温性が優れているため、衣料であればジャケット、パンツ、防寒服に好適である。さらに速乾性が優れているため、スポーツ用途には好適である。
【００８７】
以下に本発明の製造方法の一例を詳述する。
【００８８】
本発明に用いられる芯糸及び鞘糸は熱可塑性ポリマーを溶融紡糸方法によって繊維化した合成繊維を用いればよい。
【００８９】
本発明に用いる合成繊維を紡糸する際の紡糸温度は、該ポリマーの融点が目安となり、融点＋６０℃以下で設定すればよい。これ以下であれば、紡糸口金或いは紡糸パック内でポリマーが熱分解等することなく、分子量低下が抑制されるため、好ましい。また、吐出量は、安定して吐出できる範囲として、吐出孔当たり０．１ｇ／ｍｉｎ／ｈｏｌｅ〜２０．０ｇ／ｍｉｎ／ｈｏｌｅを挙げることができる。
【００９０】
このように吐出された溶融ポリマーは、冷却固化されて、油剤を付与されて周速が規定されたローラによって引き取られることで合成繊維となる。ここで、この引取速度は、吐出量および目的とする繊維径から決定すればよいが、安定に製造するには、１００〜７０００ｍ／ｍｉｎの範囲とすることが好ましい。この合成繊維は、高配向とした力学特性を向上させるという観点から、一旦巻き取られた後で延伸を行うことも良いし、一旦、巻き取ることなく、引き続き延伸を行うことも良い。この延伸条件としては、例えば、一対以上のローラからなる延伸機において、一般に溶融紡糸可能な合成繊維を示すポリマーからなる繊維であれば、ガラス転移温度以上融点以下温度に設定された第１ローラと結晶化温度相当とした第２ローラの周速比によって、繊維軸方向に無理なく引き伸ばされ、且つ熱セットされて巻き取られる。また、ガラス転移を示さないポリマーの場合には、複合繊維の動的粘弾性測定（ｔａｎδ）を行い、得られるｔａｎδの高温側のピーク温度以上の温度を予備加熱温度として、選択すればよい。ここで、延伸倍率を高め、力学物性を向上させるという観点から、この延伸工程を多段で施すことも好適な手段である。
【００９１】
本発明の合成繊維の断面形状に関しては、特に限定される必要もなく、紡糸口金における吐出孔の形状を変更することで、一般的な丸断面、三角断面、Ｙ型、八葉型、偏平型などや多葉型や中空型、不定形なものにすることができる。また、単独のポリマーなからなる必要もなく、２種類以上のポリマーからなる複合繊維であってもよい。但し、好ましい態様である鞘糸の３次元的な捲縮構造を発現するという観点では、上記のうち、中空断面や２種類のポリマーが貼り合わされたサイドバイサイド型の複合繊維などの潜在捲縮性能を有する繊維を用いるのが適当である。
【００９２】
本発明の親水性繊維は鞘糸として使用されることが好ましいが、３次元的な捲縮構造を有さなくても、所謂フラットヤーンでもかまわない。
【００９３】
本発明の嵩高構造糸は、ニップローラなどを有した供給ローラ（図３の７）により前述した合成繊維（図３の８）、と親水性繊維をそれぞれ規定量供給し、圧空の噴射が可能なサクションノズル（図３の９）によって芯糸及び鞘糸を吸引することが第１の工程になる。このサクションノズル（図３の９）において、ノズルから噴射する圧空の流量は、供給ローラからノズルに挿入する糸条が必要最低限の張力を有して供給ローラ−ノズル間及びノズル内で糸揺れ等を起こさず安定的に走行する流量を噴射すればよい。この圧空の流量は、使用するサクションノズルの孔径により最適量が変化する。糸張力を付与でき、後述する大ループの形成が円滑にできる範囲としては、ノズル内での気流速度が１００ｍ／ｓ以上であることが目安となる。この気流速度の上限値の目安は、７００ｍ／ｓ以下とすることであり、係る範囲であれば、過剰に噴射された圧空により、走行糸条が糸揺れ等を起こすことなく、安定的にノズル内を走行することになる。
【００９４】
また、このノズル内での撹乱、開繊を予防するという観点から、圧空の噴射角度（図４の１６）は、走行糸条に対して６０°未満で噴射する推進ジェット流とすることが好ましく、高い生産性で、糸による大ループ形成を均質に行うという点から好適である。当然、走行糸条に対して９０°に流体を噴射する垂直ジェット流による加工も本発明の嵩高糸を製造することは不可能ではないが、垂直方向からジェット流の噴射による走行糸条の開繊、及びノズル内の狭い空間で単糸同士の絡み合いを抑制するという観点から推進ジェット流による加工が好ましい。この推進ジェット流による加工は、垂直ジェット流の場合には形成しやすいアーチ型の小ループが短周期で形成することも抑制できる。
【００９５】
本発明の嵩高構造糸に必要となる鞘糸からなる３次元的な捲縮構造を持つループの形成には、サクションノズル内で撹乱や開繊を施さないことが好適である。数本から数十本の糸からなるマルチフィラメントをノズル内では開繊させずに走行させるという観点では、圧空の噴射角度（図４の１６）が、走行糸条に対して４５°以下であることがより好ましい。更に、後述するノズル外での大ループを形成させるには、ノズル直後の噴射気流の安定性及び推進力が高いことが好適であり、この観点では、噴射角度が走行糸条に対して２０°以下であることが特に好ましい。
【００９６】
次にサクションノズルにより吸引された糸条をノズル外で旋回させ、糸による大ループを形成させる工程が本発明の第２の工程になる。
【００９７】
このサクションノズルに導く糸条は、２フィードで行う場合と３フィードで行う場合があるが、本発明の嵩高構造糸を製造するには、２フィードによる加工を行うことが好適である。ここで言う２フィードとは、２本以上の糸に予め供給ローラなどで供給速度（量）に差をつけて、ノズルに供給する手法を意味し、後述する気流による旋回力を利用することで過剰に供給された側の糸（鞘糸）が外層に大ループを形成した嵩高糸を形成することになる。鞘糸には捲縮構造を持つループを形成した合成繊維と親水性繊維のような２種類の糸からなる場合は、該合成繊維と親水性繊維が供給クリールにて合糸してから、同一のローラによるノズルへの供給をしても良い。この２フィードを活用する場合には、ノズル内で走行糸条に撹乱、開繊及び交絡の効果を付与するインターレス加工ノズルやタスラン加工ノズルでループを有した加工糸を製造することも不可能ではない。
【００９８】
但し、これ等の加工ノズルで加工される糸では、ループが短周期で形成されることに加えて、そのサイズも小さくなる。このため、本発明の目的を満足する嵩高構造糸を製造するには、多数存在するパラメータを緻密に制御する必要が生じ、非常に困難なことである。また、多錘化した場合に、錘毎に加工糸の嵩高性が異なるものになるという可能性があるため、品質の安定性という観点からも後述するノズル外の気流制御を活用した手法を採用することが好適である。この点に関して、ノズル内での撹乱、開繊処理は付与せず、ノズルから離れた位置で供給された２本の糸を旋回させることで大ループが形成可能になるというコンセプトに着想し、ノズルから噴射された気流の制御という観点から鋭意検討した結果、気流速度と糸速度の比（気流速度／糸速度）が１００から３０００にある場合に鞘糸が開繊しながら旋回するという特異的な現象を発見した。
【００９９】
ここで言う気流速度とは、サクションノズルの下流から走行糸条に随伴して噴射された気流の速度を言い、ノズルの吐出径と圧空の流量により制御可能である。また、糸速度は流体加工ノズル後に加工糸を引き取るローラの周回速度等により制御することが可能である。この走行糸条の旋回力は気流と糸との速度比に依存して増減するため、目的とする嵩高糸の絡合点を強固にする場合には、該速度比を３０００に近づければよいし、絡合点を緩慢にしたい場合には逆に１００に近づければよい。この速度比は、例えば、圧空の流量を間歇的に変化させ、あるいは引取ローラの速度を変動させることで、絡合点の度合いに変化を持たせることも可能である。一方、本発明の嵩高構造糸を詰め物などの繰り返しの圧縮回復の変形が付与される用途に使用する場合には、気流速度／糸速度を２００から２０００にすることが好ましい。特に、高頻度で変形が加わるジャケット等の衣料用に用いる嵩高構造糸を製造する場合には、適度な拘束と柔軟性を付与するという観点から、気流速度／糸速度が４００から１５００とすることが特に好ましい。
【０１００】
この旋回力が発現する基点となる旋回点（図３の１０）は、随伴していた気流から走行糸条を離脱させることにより開始される。具体的には、バーガイド等で糸道を変更することで良く、走行糸条の進行方向にある引取ローラ（図３の１２）により、走行糸条を規定の速度で引き取ることにより芯糸の周りを鞘糸が旋回し、大ループを形成する。この旋回を起こすためのスペースとノズルから噴射された気流の拡散を利用した糸の振動によるほぐれを得るという観点から、走行糸条の旋回点は、ノズル吐出口から離れた位置にあることが好適である。但し、本発明の嵩高糸を製造するために適したノズル−旋回点間の距離は噴出した気流速度により変化するものであり、噴出気流が１．０×１０−５から１．０×１０−３秒間走行する間に旋回点（図３の１０）が存在することが好ましい。気流の拡散とのバランスで適度な周期で芯糸と糸の絡合点を形成させるためには、ノズル−旋回点間の距離は噴出気流が２．０×１０−５から５．０×１０−４秒間走行する間に存在することがより好ましい。
【０１０１】
この旋回点を調整することで、本発明の嵩高糸の絡合点の周期を制御することもできる。該絡合点は、本発明の特徴である鞘糸からなるループの自立を支えるという役割があり、ある程度の周期で存在した方が好適である。この観点から嵩高糸における芯糸と鞘糸の絡合点を１から３０個／ｍｍで存在するように旋回点を調整することが好ましい。係る範囲であれば、鞘糸の３次元捲縮を発現させた後でも、適度な間隔を有してループが存在することとなるため、好ましい。この観点を推し進めると、該絡合点は５から１５個／ｍｍで存在するように旋回点を調整することがより好ましい。
【０１０２】
鞘糸からなる大ループが形成された嵩高加工糸（図３の１１）は、形態固定や３次元的な捲縮を発現させるために、一旦巻き取った後あるいは嵩高加工に引き続いて熱処理を施すことが好ましい。図３においては、大ループ形成工程に引き続き熱処理を行う加工工程を例示している。
【０１０３】
この熱処理は、ヒータ（図３の１３）等によって嵩高加工糸（図３の１１）を加熱することにより処理するものであり、加工温度は使用するポリマーの結晶化温度±３０℃がその目安となる。この温度範囲での処理であれば、ポリマーの融点から処理温度が離れているため、糸間で融着して硬化した箇所がなく、異物感がなく本発明の嵩高糸の良好な触感を損ねることはない。この熱処理工程に用いるヒータは一般的な接触式あるいは非接触式のヒータを採用することができるが、熱処理前の嵩高性や糸の劣化抑制という観点では、非接触式のヒータが好適に採用される。ここで言う非接触式のヒータとは、スリット型ヒータやチューブ型ヒータ等の空気加熱式ヒータ、高温蒸気により加熱するスチームヒータ、輻射加熱を利用したハロゲンヒータやカーボンヒータ、マイクロ波ヒータ等が該当する。
【０１０４】
ここで加熱効率という観点では、輻射加熱を利用したヒータが好ましい。加熱時間に関しては、例えば、結晶化が進み加工糸を構成する繊維の繊維構造の固定、加工糸の形態固定及び糸の捲縮発現が完了する等の時間が目安となり、処理温度及び時間にて求める特性に応じて調整することが好適である。熱処理工程が完了した加工糸はデリバリローラ（図３の１４）を介して速度を規制し、張力制御機能を具備したワインダー（図３の１５）等で巻き取ればよい。この巻き形状に関しては、特に限定されるものではなく、いわゆるチーズ巻きやボビン巻きとすることが可能である。また、最終的な製品への加工を考慮して、複数本を予め合糸し、トウとすることやそのままシート化することも可能である。
【０１０５】
本発明の嵩高構造糸は、熱処理工程前後でシリコーン系油剤を均一に付着させることが好ましい。ここで付着させるシリコーンは、熱処理するなどして適度に架橋をさせることで、鞘糸及び芯糸にシリコーンの皮膜を形成させると良い。ここで言うシリコーン系油剤とは、ジメチルポリシロキサン、ハイドロジエンメチルポリシロキサン、アミノポリシロキサン、エポキシポリシロキサン等が該当し、これ等を単独あるいは混合することで使用すると良い。また、嵩高糸に均一に皮膜を形成するという観点から、シリコーン付着の目的を損なわない範囲で、分散剤、粘度調整剤、架橋促進剤、酸化防止剤、防燃剤及び静電防止剤を含有させることができる。
【０１０６】
このシリコーン系油剤はストレートであっても、水性エマルジョンとして使用することもできるが、油剤の均一付着という観点では、水性エマルジョンとして使用することが好適である。シリコーン系油剤は、油剤ガイド、オイリングローラーまたはスプレーによる散布を利用して、質量比で嵩高糸に対して０．１〜５．０質量％付着できるように処理することが好適である。
【０１０７】
その後任意の温度及び時間で乾燥し、架橋反応させることが好ましい。このシリコーン系油剤は、複数回に分けて付着させることも可能であり、同じ種類のシリコーンあるいは種類の異なるシリコーンを分けて付着させることで強固なシリコーン皮膜を積層させることも好適である。前述した処理により、嵩高糸にシリコーンの皮膜を形成させることで、嵩高糸の滑り性、触感が増し、本発明の効果を更に引き立たせることができる。
【実施例】
【０１０８】
以下実施例により、本発明をさらに具体的に説明する。なお、本発明は下記の実施例に限定されるものではない。
【０１０９】
各物性の測定方法について説明する。
【０１１０】
（１）繊度
繊維の１００ｍの重量を測定し、１００倍することで繊度を算出した。これを１０回繰り返し、その単純平均値の小数点第２位を四捨五入した値をその繊維の繊度とした。単糸繊度とは、その繊維を構成するフィラメント数により前述した繊度を除することにより、算出した。この場合も、小数点第２位を四捨五入した値を単糸繊度とした。
【０１１１】
（２）絡合数
ここで言う絡合数は、芯糸の単糸間に入り込んでいる鞘糸の単糸本数をカウントする。嵩高糸から無作為に選出した１０箇所において、下記のように絡合数を測定し、１０回の平均を求める。
・絡合数の数え方： 
（ａ）サンプルを１ｃｍの長さで採取する
（ｂ）黒用紙に、０．１ｃＮ／ｄｔｅｘの荷重をかけて芯糸を張った状態で両端を貼り付ける
（ｃ）観察倍率（×１００）条件で、糸長さ方向に連続で撮影する
（ｄ）１画像の芯糸長さを測る
（ｅ）１画像の絡合数をカウントする
（ｆ）サンプルの絡合数＝１画像内の絡合数／芯糸長さを計算する。１ｍｍ当たりの絡合数で算出する。
【０１１２】
（３）捲縮形態評価（３次元捲縮、曲率半径）
嵩高糸から無作為に選出した１０箇所において、各々１０本以上の単糸を採取し、それぞれの単糸を（株）キーエンス社製マイクロスコープＶＨＸ−２０００にて捲縮形態が確認できる倍率で観察した。この画像において、観察される単糸がらせん状に旋回した形態を有している場合には、３次元的な捲縮構造有り（評価：あり）と判定し、ストレートな形態の場合には捲縮構造無し（評価：なし）と判定した。また、同じ画像から、画像処理ソフト（ＷＩＮＲＯＯＦ）を用いて、図２に示したような、３次元的な捲縮３に２箇所以上で最も多く内接する真円の半径を評価した。前述の通り無作為に抽出した中から３次元捲縮構造を有する計１００本の単糸をミリメートル単位で小数点第２位までを測定し、この単純平均の小数点第２位を四捨五入した値を本発明の３次元的な捲縮構造の曲率半径とした。
【０１１３】
（４）嵩高性、圧縮率、回復率
・嵩高性の評価方法は、規定重量あたりの膨らみ度合い（空気層を含む体積）で表すのが、一般的である。嵩高性はフィルパワーとも呼ばれている。
【０１１４】
・前処理：本発明の詰め綿３５ｇを温度２０℃、湿度６５％の環境に４８時間放置して乾燥状態にする。
【０１１５】
・投入：前処理後の詰め綿３０ｇを内径ｄ２８．８ｃｍ×高さ５０ｃｍのシリンダー容器に入れる。その際に、詰め綿の膨らみを保って塊にならないように試料をゆっくりとシリンダーに入れる。このシリンダー容器における、高さｈｃｍの詰め綿の体積Ｖは、以下の式のように表される。
詰め綿の体積Ｖ＝π・ｄ２・ｈ／４＝６５１×ｈ（ｃｍ３）
【０１１６】
・測定：下記荷重をそれぞれに詰め綿に載せた際の高さを読み取り、嵩高性、圧縮率、回復率を以下の式で求める。
嵩高性用の荷重：０．１５ｇ／ｃｍ２を載せた時の試料の高さ：ｈ０（ｃｍ）
圧縮高さ用の荷重：６．００ｇ／ｃｍ２を載せた時の試料の高さ：ｈ１（ｃｍ）
回復高さ用の荷重：０．１５ｇ／ｃｍ２を載せた時の試料の高さ：ｈ２（ｃｍ）
式Ａ：嵩高性（ｃｍ３／３０ｇ）＝６５１×ｈ０
式Ｂ：圧縮率（％）＝（ｈ０−ｈ１）／ｈ０×１００％
式Ｃ：回復率（％）＝（ｈ２−ｈ１）／（ｈ０−ｈ１）×１００％
【０１１７】
嵩高性を測定する際には、シリンダーに詰め綿を入れた後に、撹拌棒でまわりから５回撹拌する。その後、０．１５ｇ／ｃｍ２の荷重円盤（円盤の直径（ｄ：２８．６ｃｍ）をゆっくりかけて、円盤のなかへ落下させ、円盤は詰め綿と接触する時に手を離して、タイマーで１分間カウントダウンする。１分間後、目盛りを見て数値（０．１ｃｍ単位まで）を記録する（ｈ０）。測定後、円盤蓋を外して、シリンダー中の試料を撹拌棒で５回撹拌し、膨らみを回復させる。上記手順で３回繰り返して、３回の平均値のｈ０を求め、上記式Ａにより、３０ｇ詰め綿の体積、つまり詰め綿の嵩高性を求める。
【０１１８】
圧縮率と回復率を測定する際には、シリンダーに詰め綿を入れた後に、撹拌棒でまわりから５回撹拌する。その後、６．００ｇ／ｃｍ２の荷重円盤をかけて、空気がシリンダーの中に残らないように円盤をゆっくり落下させ、円盤は詰め綿と接触する時に手を離して、タイマーで５分間カウントダウンする。５分間後、目盛りを見て数値（０．１ｃｍまで）を記録し、圧縮高さとする（ｈ１）。その後、０．１５g／ｃｍ２の荷重円盤を切替て、５分後の高さ（ｈ２）を測定し、回復高さとする。測定後、円盤蓋を外して、シリンダー中の試料を撹拌棒で５回撹拌し、膨らみを回復させる。上記手順で３回繰り返して、３回の平均値のｈ１，ｈ２でそれぞれ、圧縮高さ（ｍｍ）、回復高さ（ｍｍ）を求め、上記式Ｂ、式Ｃにより、圧縮率と回復率を求める。
【０１１９】
嵩高性については、５回洗濯後の乾燥状態の嵩高性［Ａ］、５０％水分率時の嵩高性［Ｂ］、３５％水分率時の嵩高性［Ｃ］、５０％水分率嵩高低下性[（Ａ−Ｂ）／Ａ］、３５％水分率の嵩高低下性[（Ａ−Ｃ）／Ａ］を評価した。５０％および３５％水分率の調整方法について詳述する。中綿を純水に５分間ほど漬けた後、脱水機で脱水し、所定水分率になるまでに自然乾燥し、測定する。
【０１２０】
（５）触感
・座布団サンプル作成：
側地としてナイロン６の２０ｄｔｅｘのウーリ加工糸からなる平織物を使用する（タテ密度８０本／２．５４ｃｍ、ヨコ密度１１３本／２．５４ｃｍ）。座布団サンプルとして２１ｃｍ×２１ｃｍの側地に、本発明の詰め綿を５ｇ充填した。
【０１２１】
・評価
該座布団サンプルを押さえた触感を下記の４段階で評価した。
Ｓ：嵩高性及び柔軟性に優れ、異物感を感じない優れた風合い。
Ａ：嵩高性及び柔軟性を有した良好な風合い。
Ｂ：嵩高性を有し、かつ異物感を感じない程度の良好な風合い。
Ｃ：嵩高性がなく、異物感を感じる不良な風合い。
【０１２２】
（６）繰り返し洗濯
洗濯法は、ＪＩＳ  Ｌ０２１７  １０５法に準ずるものである。座布団サンプルは上記（５）と同様である。
・洗剤：中性洗剤（使用量：２０ｇ）
・水温：３０℃
・洗濯浴比：  生地：水＝１：６０
・洗濯時間（分）：２５（５回）
・すすぎ浴比：生地：水＝１：６５
・すすぎ時間（分）：２０（５回）
・脱水時間（分）：１０（５回）
【０１２３】
（７）消費熱量（保温性）の測定方法
ＪＩＳＬ１０９６  保温性  Ａ法（恒温法）に沿って、測定する。具体的には、35℃の熱板の上に所定の水分率のサンプルをおいて、その熱板の消費熱量を測定する。
Ａ．測定器：KES-F7、精密迅速熱物性測定装置サーモラボ  IIB）
Ｂ．保温率測定時の熱板温度：３６℃
Ｃ．試料作成：上記（５）と同様に座布団サンプルを作成。
Ｄ．乾燥状態：温度２０℃、湿度６５％の環境に４８時間を放置した状態という。
Ｅ．湿潤条件：純水に５分間ほど漬けた後、サンプルの水分率を５０％になるように、脱水機で脱水し自然乾燥した後に、測定を開始する。測定は、水分率が５％に成る段階で終了する。５０％水分率時の消費熱量、３５％水分率時の消費熱量、５％水分率時の消費熱量、５０％水分率時から３５％水分率時の消費熱量の積分積、５０％水分率時から５％水分率時の消費熱量の積分積を評価した。水分率は下式の通りである。
水分率（％）＝（Ｗ１−Ｗ０）／Ｗ０×１００％
Ｗ１：湿潤時の重さ（ｇ）
Ｗ０：乾燥時の重さ（ｇ）
【０１２４】
（８）乾燥速度
上記（５）と同様な座布団サンプルを使用する。サンプルを純水に５分間、十分に浸した後、水分率を５０％になるように、脱水機で脱水し、自然乾燥した後、測定を開始する。測定は、５分毎にデータ取りを行い、水分率が２５％に成る段階で終了する。
【０１２５】
（９）通気度
上記（５）と同様な座布団サンプルを使用する。側地の通気度は、ＪＩＳ  Ｌ１０９６（Ａ法）に準じて測定した。
【０１２６】
（１０）発塵性
ＪＩＳＢ９９２３タンブリング法に準じて測定する。上記（５）と同様な座布団サンプルを使用する。粒径０．３μｍ以上の粒子の数（個／分）を捕集し、カウントする。
【０１２７】
（１１）吸湿発熱性（日本化学繊維協会「吸湿発熱法Ａ法」を使用）
Ａ．試料作成：上記（５）と同様に座布団サンプルを作成。
Ｂ．測定器：KES-F7、精密迅速熱物性測定装置サーモラボ  IIB）
Ｃ．評価時の熱板温度：２０℃
Ｄ．状態：座布団を熱板の上に置き、２０℃×１０％ＲＨの環境から、温度２０℃×９０％ＲＨへと、１５分かけて変化させ、座布団側地と熱板間の温度変化を経時に測定し、開始温度（２０℃）と最高到達温度の差を上昇温度として評価する。
【０１２８】
（１２）吸放湿性
試料を約１ｇ採取し、４０℃×９０％ＲＨの環境雰囲気にて、２４時間放置した後の質量（Ｗ１）を求め、次に２０℃×６５％ＲＨの環境雰囲気にて、２４時間放置した後の質量（Ｗ２）を求め、次に１０５℃の乾燥機にて、２時間放置し、試料の絶乾質量（Ｗ３）を求め、以下の式を用いて吸放湿性を求めた。
ＭＲ１（吸湿）＝（Ｗ１−Ｗ３）／Ｗ３×１００
ＭＲ２（放湿）＝（Ｗ２−Ｗ３）／Ｗ３×１００
吸放湿性＝ＭＲ１（吸湿）―  ＭＲ２（放湿）
【０１２９】
実施例１
ポリエチレンテレフタレート（ＰＥＴ：ＩＶ＝０．６５ｄｌ／ｇ）を２９０℃で溶融後、計量し、紡糸パックに流入させ、図５に例示されるような３つのスリット１７（スリット幅０．１ｍｍ）が同心円状に配置された中空断面用吐出孔から、中空率３０％となるように吐出した。吐出された糸条に２０℃の冷却風を６０ｍ／ｍｉｎの流れで片側から吹き付けて冷却固化後、非イオン系の紡糸油剤付与し、紡糸速度１５００ｍ／ｍｉｎで未延伸糸を巻き取った。引き続き、巻き取った未延伸糸を９０℃と１４０℃に加熱したローラ間で延伸速度８００ｍ／ｍｉｎで３．０倍延伸し、繊度８０ｄｔｅｘ、フィラメント数１２、の延伸糸（吸放湿性：０％）（以下８０Ｔ−１２）とした。該糸は芯糸と鞘糸１に使用した。
【０１３０】
一方、親水性繊維はＰＶＰ（ポリビニルピロリドン）を含有したポリアミドマルチフィラメントを使用する。その製造方法を詳述する。
【０１３１】
ＰＶＰとして、イソプロピルアルコールを溶媒として通常の方法で合成されたＫ値が３０のＰＶＰ（ＢＡＳＦ社製“ルビスコール”Ｋ３０スペシャルグレード：以下Ｋ３０SPと略記する）を用いた。このＰＶＰ（Ｋ３０SＰ）中のピロリドン含有量は０．０２質量％であった。このＰＶＰをエクストルーダー（φ４０ｍｍ、２条、２軸）を用いて、９８％硫酸相対粘度ηｒ が２．７２のナイロン６に練り混み、ガット状に押し出し、冷却後にペレタイズすることで、ＰＶＰ濃度３０質量％のマスタポリマチップとした。この際、ホッパー、シリンダーに窒素を流すことで、酸素濃度を８％以下とした。
【０１３２】
回転式真空乾燥機中で、ナイロン６チップと上記マスタポリマチップとを所定の割合でブレンドしながら通常の方法で乾燥した。乾燥して得られたブレンドチップにおけるナイロン６に対するＰＶＰの含有率は、６質量％とした。  
【０１３３】
それぞれのブレンドチップを２７０℃で溶融し、５２ホールのＹ型孔口金より吐出して、紡糸速度１３００ｍ／分、延伸倍率２．３倍、巻き取り速度３０００ｍ／分の直接紡糸延伸法により製糸して、丸断面で、７８ｄｔｅｘ、３４フィラメントのＰＶＰ含有ポリアミドマルチフィラメント延伸糸（吸放湿性：３．６％）を得、鞘糸２に使用した。
【０１３４】
得られた延伸糸（合成繊維）を図３に例示される工程にて、２個の供給ローラにそれぞれ１本ずつを供給し、一方の供給ローラを、流体加工条件の供給速度の芯糸供給速度として速度３０ｍ／ｍｉｎ、他方の供給ローラを、流体加工条件の供給速度の鞘糸供給速度として速度６００ｍ／ｍｉｎとして、鞘糸１と鞘糸２を同時にサクションノズルで吸引した。流体加工条件の絡合条件として、サクションノズルのノズル供給圧は０．２５Ｍｐａとし、流量は７４Ｌ／分とした。続いて、引き取りローラで３０ｍ／ｍｉｎで引き取った。引き続き、ローラを介して該加工糸をチューブヒータに導き、１５０℃の加熱空気で１０秒間熱処理し、嵩高糸の形態をセットするとともに、糸に３次元的な捲縮を発現させた。該嵩高糸は、チューブヒータ後に設置された張力制御式巻取り機（ワインダー）により、３０ｍ／ｍｉｎでドラムに巻き取った。
【０１３５】
続いて、ポリシロキサンが濃度８質量％で含まれたシリコーン系油剤を最終的なポリシロキサン付着量が嵩高糸に対して１質量％になるように、パッティング法で均一に塗布し、１７０℃の温度で５分間熱処理して加工糸を採取した。
【０１３６】
実施例１で採取した嵩高糸は、芯糸と鞘糸の絡合点は１３個/ｍｍ、鞘糸の曲率半径が６．５ｍｍであるミリメートルオーダーの３次元的な捲縮構造を有している。
【０１３７】
引き続き、該嵩高糸を３０ｇ採取し、詰め綿特性を測定した結果、嵩高性、圧縮率、回復率がそれぞれ、７５００ｃｍ３／３０ｇ、９４％、８３％であり、触感評価では、嵩高性及び柔軟性に優れ、異物感を感じない優れた風合い（Ｓ）が得られた。なお、湿潤時の嵩高低下性、および吸湿発熱性、乾燥速度、発塵性いずれも良好な結果が得られた。結果を表１に示す。
【０１３８】
実施例２、３
鞘糸２は実施例１と同様なＰＶＰ含有のナイロン糸を使用するが、繊度とｆ数を変更して４４ｄｔｅｘ、１３フィラメント（４４Ｔ−１３）（実施例２）、１５６ｄｔｅｘ、６８フィラメント（１５６Ｔ−６８）（実施例３）の糸を製造した。他の製造方法はすべて実施例１と同様に行った。実施例２においては、吸湿発熱性が若干劣るものの、ナイロンの比率が若干低いため、中綿での嵩高性、圧縮高さ、回復高さが若干優位にあり、触感評価でも嵩高性及び柔軟性を有した良好な風合い（Ｓ）が得られた。湿潤時の嵩高低下性や、乾燥速度、発塵性は問題なかった。結果を表１に示す。実施例３においては、ナイロン糸の比率が多いため、吸湿発熱性が実施例１より優位にあったものの、中綿での嵩高性、圧縮高さ、回復高さが若干劣った結果となったが、触感評価では良好な風合い（Ａ）が得られた。結果を表１に示す。
【０１３９】
実施例４
鞘糸２は市販のレーヨンフィラメント（８４ｄｔｅｘ、１３フィラメント（８４Ｔ−１３））（吸放湿性：４．０％）を使用する以外には、すべて実施例１に従い実施した。レーヨン糸は上記ＰＶＰ含有ナイロンより親水基が多いため、嵩高構造糸の吸放湿性が２．０％と高く、吸湿発熱性も３．０℃と高い数値を得られた。しかし、レーヨンのヤング率がナイロン糸より高いため、中綿の触診評価では、やや風合いが硬くて、Ｂとした。結果を表１に示す。
【０１４０】
実施例５
鞘糸２はPEG共重合のナイロン６（吸放湿性：６．０％）を使用する以外には、実施例１と同様に実施した。鞘糸２の製造方法を詳述する。鞘糸２は芯鞘複合糸で、鞘部はナイロン６、芯部は高い吸湿性能を有するポリエーテルエステルアミド重合体（主成分：分子量１５００のポリエチレンエステルグリコール（PEG））を別々に溶融しギアポンプにて計量・輸送し、同心円芯鞘複合用紡糸口金から芯／鞘比率（重量部）＝３０／７０、総繊度、フィラメント数をそれぞれ５６T、２４ｆになるように紡糸した。該鞘糸２はPEGを含有しているため、嵩高構造糸の吸放湿性が２．５％と高く、吸湿発熱性も２．７℃と高い数値を得られた。そのほかに、中綿での嵩高性、圧縮高さ、回復高さも良好で、触感評価では良好な風合い（Ａ）が得られた。結果を表1に示す。
【０１４１】
実施例６
芯糸は市販のポリウレタン繊維３３Ｔ−１を使用、鞘糸１と鞘２は実施例１と同様な糸を使い、実施例１の方法に従い、嵩高構造糸を製造した。嵩高構造糸を１０％伸長時の伸長回復率が９０％があり、優れているストレッチバック性を有している。一方、親水性繊維としてPVP共重合ナイロンを使用したため、吸湿発熱性については２．７℃を得られた。触感評価では、嵩高性及び柔軟性に優れ、異物感を感じない優れた風合い（Ａ）が得られた。なお、湿潤時の嵩高低下性、および吸湿発熱性、乾燥速度、発塵性いずれも良好な結果が得られた。結果を表１に示す。
【０１４２】
実施例７
芯糸は実施例５で用いたポリウレタン繊維３３Ｔ−１を用い、それ以外はすべて実施例１に従い実施した。嵩高構造糸を１０％伸長時の伸長回復率が８５％があり、優れているストレッチバック性を有している。一方、親水性繊維としてＰＶＰ含有ナイロンを使用したため、吸湿発熱性も２℃があった。触感評価では、嵩高性及び柔軟性に優れ、異物感を感じない優れた風合い（Ａ）が得られた。なお、湿潤時の嵩高低下性、および乾燥速度、発塵性いずれも良好な結果が得られた。結果を表１に示す。
【０１４３】
実施例８
鞘糸１の紡糸は実施例１の紡糸条件において、冷却風の風速を２０ｍ／ｍｉｎに変更した以外は実施例１と同様に、実施した。実施例８においては、嵩高構造糸としては、ＰＶＰ含有ナイロンを使用したため、吸放湿性は１．８％であったが、３次元的な捲縮構造を有してないため、吸湿発熱性が０．８℃とやや劣る結果であった。触感評価では、捲縮構造がないため、嵩高性および柔軟性がやや劣り、風合い（Ｂ）が得られた。評価を表1に示す。
【０１４４】
比較例１
鞘糸２を用いず、芯糸、鞘糸１共に実施例１に用いた８０Ｔ−１２を用い、それ以外はすべて実施例１に従い実施した。嵩高構造糸としては、ポリエステル素材１００％使いのために、吸放湿性は０．２％と僅かがあったため、吸湿発熱性は０．５℃と実用レベルに到達できなかった。ストレッチバック性も得られなかったが、触感評価では、嵩高性及び柔軟性に優れ、異物感を感じない優れた風合い（Ａ）が得られた。なお、湿潤時の嵩高低下性、および乾燥速度、発塵性いずれも良好な結果が得られた。結果を表１に示す。
【０１４５】
比較例２
鞘糸２を使用せず、鞘糸１の紡糸は実施例１の紡糸条件において、冷却風の風速を２０ｍ／ｍｉｎに変更した以外は実施例１と同様に、実施した。比較例２においては、比較例１同様、吸放湿性は０．２％と僅かなため、吸湿発熱性は０．５℃と体感出来るレベルではなかった。一方、３次元的な捲縮形態を有していないため、嵩高性、圧縮高さ、回復高さが劣り、触感評価でも嵩高性がなく、異物感を感じる不良な風合い（Ｃ）となった。結果を表１に示す。
【０１４６】
参考例
一般市販のダウンジャケットから、天然羽毛３０ｇを採集し、詰め綿の特性を実施例１同様に評価した。触感評価では、嵩高性及び柔軟性に優れ、異物感を感じない優れた風合い（Ｓ）が得られた。しかし、湿潤時の嵩高性の低下が大きく、消費熱量、乾燥速度、発塵性いずれも実施例１〜３に及ばない結果であった。結果を表１に示す。
【０１４７】
【表１】
2019157296.tif 000003
【符号の説明】
【０１４８】
１−１  鞘糸１
１−２  鞘糸２
２  芯糸
３  ３次元的な捲縮
７  供給ローラ
８  芯糸
９  サクションノズル
１０  旋回点
１１  嵩高構造糸
１２  引き取りローラ
１３  ヒータ
１４  デリバリローラ
１５  ワインダー
１６  圧空の噴射角度
１７  スリット
【図１】
2019157296.tif 000004
【図２】
2019157296.tif 000005
【図３】
2019157296.tif 000006
【図４】
2019157296.tif 000007
【図５】
2019157296.tif 000008